(57)【要約】【課題】建造物の屋上や壁面、庭の置き石やウッドデッキ、プラスチックや金属、陶器やガラスからなる小物等任意の場所に十分な強度で蘚苔類を固着させ、且つ固着後の蘚苔類の育成を妨げないことは困難であった。【解決手段】有機高分子の相分離現象を利用して、有機高分子が蘚苔類を網目状または線状に接着することで、有機高分子が蘚苔類全体を被覆することなく目的物への固着が可能となる。これにより、蘚苔類が空気中の養分や水分を吸収することが可能となり蘚苔類の育成を妨げない構造を実現できる。この構造を塗布によって成し遂げることが可能な塗料とその固着工法を提供することで、容易に且つ任意の場所に蘚苔類を十分な強度で固着でき、さらに蘚苔類の育成を妨げずに基在に蘚苔類を固着することが可能となる。【選択図】図１
2013146258.tif 000002
【特許請求の範囲】
【請求項１】
蘚苔類と、常温での純水への溶解度が１重量％以下の有機高分子と、前記有機高分子を溶解可能で且つ純水に無限希釈可能な有機溶剤が含まれることを特徴とした塗料。
【請求項２】
請求項１に記載の塗料を基材に塗布した後に、前記有機溶剤が乾燥する前に塗料と水を接触させることにより蘚苔類を基材に固着させる工法。
【請求項３】
請求項１に記載の有機溶剤に溶解可能な有機高分子を基材表面に付着した後に、請求項１に記載の塗料を塗布して、前記有機溶剤が乾燥する前に塗料と水を接触させることにより蘚苔類を基材に固着させる工法。
【発明の詳細な説明】
【技術分野】
【０００１】  本発明は、建造物の屋上や壁面、庭の置き石やウッドデッキ、プラスチックや金属、陶器やガラスからなる小物等、任意の場所に容易に蘚苔類を固着させるのに最適な塗料とその固着方法に関するものである。
【背景技術】
【０００２】  近年の電力不足や環境意識の高まりに伴って、建造物の屋上及び壁面緑化が注目されている。蘚苔類は水分及び養分を空気中から摂取できるために土壌を必要とせず、屋上緑化に用いる場合、その重量が軽量化され、雨水だけで生育するために潅水システムが不要であるなどのシステムの簡素化などの点から、蘚苔類による緑化は近年特に注目されている。また、古来より蘚苔類はその風貌の美しさや癒しの効果等の理由で、庭園や箱庭、盆栽、コケ玉、小物等に多く用いられている。【０００３】  蘚苔類を地面や盆栽へ用いる場合は単に置くだけで良いが、法面や凹凸面、風雨にさらされる場所へ用いる場合、目的物への蘚苔類の固着が問題となっていた。苔玉などでは球状の物体上に蘚苔類を設置してその上から糸で巻きつけて固定するという手法が用いられているが、これは固着する物体の形状が限定され、さらに生産性が著しく低いなどの問題がある。そこで、多孔質セラミックスや軽石上に蘚苔類を張り付けて、蘚苔類の仮根を孔内に入り込ませて固着させる方法（特許文献１、２，３）や、ポリエステル繊維ボードの基板上にマット状コケ植物を載置し、その表面をメッシュ状のネットで覆う方法（特許文献４）、蘚苔類植物を水溶性粘着剤で固定したシートを、粘着剤または接着剤、両面粘着テープにより固定する方法（特許文献５）、ネットや不織布を張り、その上へ、植物の種苗と高吸水性ポリマ等の保水材との混合物を塗布して固定化する方法（特許文献６）、コンクリートが硬化する前に蘚苔類植物を配置させる方法（特許文献７）、下地材等に含有されている接着材が乾燥する前にコケ植物を押し付けて固着する方法（特許文献８）、三次元網目構造体にコケ植物を押し込む方法（特許文献９）二枚の不織布や綿で形成された保持シート形成層の間にコケを介装させてコケを固定化する方法（特許文献１０）等がある。
【先行技術文献】
【特許文献】
【０００４】
【特許文献１】特開２００６−３２０２１５号公報
【特許文献２】特開２００６−１１８１１９号公報
【特許文献３】特開２００７−３７４０８号公報
【特許文献４】特開２００５−１６８３７０号公報
【特許文献５】特開平９−３０８３１７号公報
【特許文献６】特開２００２−３３５７５６号公報
【特許文献７】特開２００７−２３６３５号公報
【特許文献８】特開２００９−７２１８５号公報
【特許文献９】特許第４６２３４４１号
【特許文献１０】特開２００２−１５３１２０号公報
【発明の概要】
【発明が解決しようとする課題】
【０００５】  しかしながら、上記特許文献１〜３に記載の方法は仮根が孔内に入り込むまでの育成期間が長期間必要となる。上記特許文献４については、風雨により蘚苔類が流出してしまう。上記特許文献５については、水溶性粘着剤が水に溶解してコケ植物が流出してしまう。上記特許文献６については、ネットや不織布を目的物へ接着する工程とネットや不織布にコケ植物を接着する工程の２つの工程が必要である上、高吸水性ポリマの乾燥膨潤に伴う体積変化が著しく、体積変化を繰り返すことでコケが流出してしまう。さらには接着剤や吸水性ポリマが蘚苔類全体を被覆してしまうことで蘚苔類が空気中から養分を吸収できなくなり蘚苔類の褐変を生じる。上記特許文献７及び８については一方の面のみを接着することで蘚苔類が露出した部分を有するため、空気中から水分や養分を吸収可能な状態を形成しているものの、接着面が少ないために固着力が不十分であり、風雨により蘚苔類の流出が無視できない。上記特許文献９及び１０については、固着力は十分に高く、蘚苔類が空気中から水分や養分を吸収可能な構造であるが、メカニズムが複雑であり容易に固着できるとは言い難い。【０００６】  そこで、本発明は、蘚苔類を極めて容易に目的とする基材へ固着することが可能であり、かつ固着後に蘚苔類が褐変することなく育成可能な塗料とその固着方法を提供すること目的とするものである。
【課題を解決するための手段】
【０００７】  本発明者は、蘚苔類を容易に基材に固着できるという観点から、蘚苔類と有機高分子と有機溶剤からなる塗料にして、目的とする基材に塗布するという手法で基材への固着を試みた。さらに、固着後に蘚苔類の育成を妨げないためには、空気中の水分や養分を蘚苔類が吸収できるようにしなければならない。従って、蘚苔類が高分子に被覆されていない部分を設ける必要があると考え、有機高分子の相分離現象を利用して固着することを試みた。その結果、蘚苔類が網目もしくは線状の有機高分子で基材に固着されることを見出し、本発明を完成した。【０００８】  すなわち、本発明は、蘚苔類１と、常温での純水への溶解度が１重量％以下の有機高分子２と、前記有機高分子２を溶解可能で且つ純水に無限希釈可能な有機溶剤３が含まれることを特徴とした塗料４を提供する発明である。塗料に含まれる有機溶剤が水と無限希釈可能であるために、本塗料４と水を接触させることで、水と有機溶剤が速やかに混合する。この時、水への溶解度が低い有機高分子２は相分離を生じて網目状もしくは線状に析出して蘚苔類１を基材５に固着する。【０００９】  すなわち、本発明の第一の工法は、上記塗料４を基材５に塗布した後に、塗料４に含まれる有機溶剤３が乾燥する前に塗料４と水を接触させることにより、蘚苔類１を基材５に固着させることを特徴とする。【００１０】  また、本発明の第二の工法は、塗料４内に含まれる有機溶剤３に溶解可能な有機高分子６を、蘚苔類１を塗布する基材５表面に予め付着させた後に、上記塗料４を塗布して、塗料４に含まれる有機溶剤３が乾燥する前に塗料４と水を接触させることにより、蘚苔類１を基材５に固着させることを特徴とする。【００１１】  本発明に用い得る蘚苔類１の種類は特に限定されないが、例えば、スギゴケやイクビゴケ、エゾスナゴケ、シッポゴケ、ハイゴケなどに代表される蘚類や、ゼニゴケやジャゴケ、コマチゴケ、マキノゴケ、ウロコゴケなどに代表される苔類、ナガサキツノゴケなどに代表されるツノゴケ類などから、一種または複数種を組み合わせて利用することができる。【００１２】  本発明に用い得る蘚苔類は切断または粉砕して利用しても構わない。【００１３】  本発明に用い得る有機高分子２は、常温での純水への溶解度が１重量％以下であればその種類は特に限定されない。例えば、ポリエチレン、ポリプロピレン、ポリメチルペンテン、ポリブテン、ポリブタジエン、ポリスチレン、ポリブタジエン、スチレンブタジエン樹脂などの炭化水素系プラスチックや、ポリ塩化ビニル、ポリ酢酸ビニル、ポリ塩化ビニリデン、エチレン酢酸ビニル共重合体、アクリル系樹脂、ポリテトラフルオロエチレン、エチレンポリテトラフルオロエチレン共重合体などの極性ビニル系プラスチックや、ポリアセタール、ポリアミド、ポリカーボネート、ポリフェニレンエーテル、ポリエチレンテレフタレート、ポリブチレンテレフタレート、ポリアリレート、ポリスチレン、ポリエーテルスルホン、ポリイミド、ポリアミドイミド、ポリフェニレンスルフィド、ポリオキシベンゾイル、ポリエーテルエーテルケトン、ポリエーテルイミドなどの線状構造プラスチックや、酢酸セルロース、酢酪酸セルロース、セロファン、セルロイドなど���セルロース系プラスチックや、スチレン／ブタジエン系、ポリオレフィン系、ウレタン系、ポリエステル系、ポリアミド系、ポリ塩化ビニル系などの熱可塑性エラストマーなどから、一種または複数種を組み合わせて利用することができる。【００１４】  さらに、これらの共重合体を利用しても構わない。【００１５】  本発明に用い得る有機溶剤３は、前記有機高分子２を溶解可能で、且つ純水に無限希釈可能である、という２つの条件を満たしていなければならない。その種類は特に限定されないが、例えば、テトラヒドロフラン、アセトン、アセトニトリル、Ｎ，Ｎ−ジメチルホルムアミド、ジメチルスルホキシド、Ｎ−メチルピロリドン、酢酸、１−ブタノール、２−プロパノール、１−プロパノール、エタノール、メタノール、ギ酸、エチレングリコール、エチレングリコールモノメチルエーテルアセテート、グリセリンなどから、一種または複数種と組み合わせ、または、水と混合して利用する等ができる。【００１６】  本発明の塗料４を塗布する基材５の種類や形状は特に限定されないが、例えば、プラスチック、陶磁器、ガラス、金属、木、石、レンガ、モルタル、アスファルト、ゴム、不織布、瓦などから、一種または複数種を組み合わせて利用することができる。【００１７】  本発明の基材５へ塗料４を塗布する方法については、コテやハケ、ローラーを用いて塗布する方法と、塗料を霧状にして高圧空気とともに吹きつける方法、高圧空気を使わずに塗料を高圧にしてその圧力で噴霧する方法、塗料中に基材を漬けてその後引き上げる方法などから、一種または複数種を組み合わせて利用することができる。【００１８】  本発明での、基材５へ塗布した塗料４と水を接触させる方法については、塗料４に含まれる有機溶剤３が乾燥する前に塗料４に水を噴霧して水と接触させる方法や、基材ごと水に浸漬して塗料４と水を接触させる方法を利用することができるがこれに限定されない。【００１９】  本発明の第二の工法に用い得る有機高分子６は、上記有機溶剤３に溶解し、且つ、常温での純水への溶解度が１重量％以下であればその種類は特に限定されない。例えば、ポリエチレン、ポリプロピレン、ポリメチルペンテン、ポリブテン、ポリブタジエン、ポリスチレン、ポリブタジエン、スチレンブタジエン樹脂などの炭化水素系プラスチックや、ポリ塩化ビニル、ポリ酢酸ビニル、ポリ塩化ビニリデン、エチレン酢酸ビニル共重合体、アクリル系樹脂、ポリテトラフルオロエチレン、エチレンポリテトラフルオロエチレン共重合体などの極性ビニル系プラスチックや、ポリアセタール、ポリアミド、ポリカーボネート、ポリフェニレンエーテル、ポリエチレンテレフタレート、ポリブチレンテレフタレート、ポリアリレート、ポリスチレン、ポリエーテルスルホン、ポリイミド、ポリアミドイミド、ポリフェニレンスルフィド、ポリオキシベンゾイル、ポリエーテルエーテルケトン、ポリエーテルイミドなどの線状構造プラスチックや、酢酸セルロース、酢酪酸セルロース、セロファン、セルロイドなどのセルロース系プラスチックや、スチレン／ブタジエン系、ポリオレフィン系、ウレタン系、ポリエステル系、ポリアミド系、ポリ塩化ビニル系などの熱可塑性エラストマーなどから、一種また���複数種を組み合わせて利用することができる。また、本発明の第二の工法に用い得る有機高分子６は上記有機高分子２と同一種であることが望ましい。【００２０】  本発明の第二の工法での有機高分子６を基材５に予め付着させる方法は特に限定されないが、例えば、有機高分子６が溶解した溶液を塗布した後に乾燥する方法や、有機高分子６が溶解した溶液を塗布した後に水と接触させて析出させる方法、溶融状態の有機高分子６を塗布した後に冷却する方法、粉末もしくは膜状の有機高分子６を基材５と接触させた状態で熱をかけ、熱融着する方法等から適宜選ばれる。
【発明の効果】
【００２１】  本発明によると、蘚苔類１を塗布という容易な工程で基材５に固着できる。【００２２】  また、本発明によると、有機高分子２は、相分離を生じて網目状もしくは線状に析出して蘚苔類１を基材５に固着する。蘚苔類の表面全体が有機高分子に被覆されずに、網目状または線状での固着であるために、蘚苔類が空気中から水分や養分を吸収する妨げとならずに、基材５への固着後にも蘚苔類の育成の妨げとならない。
【発明を実施するための形態】
【００２３】  図１は本発明の蘚苔類１の基材５への固着後の様子を表す断面模式概念図である。
【００２４】  図１において、１は蘚苔類、２は有機高分子、３は基材である。
【００２５】  蘚苔類は一般的に配偶体と胞子体とからなり、配偶体は葉状体または茎葉体と仮根とからなる。仮根は石や土壌等に葉状体または茎葉体を固定する役割を有しているが、養分や水分を吸収する役割は担わない。養分や水分を吸収するのは葉状体または茎葉体の表面からである。従って、接着剤等で葉状体または茎葉体の全体を被覆すると蘚苔類の生育を妨げてしまう。
【００２６】  従来の蘚苔類の固着方法は、基材上に粘着剤を貼り付けてその上から蘚苔類を圧着する方法で基材に蘚苔類を固着する。蘚苔類の一方の面のみを粘着剤で固着するために、粘着剤で被覆されていない部分から空気中の養分や水分を吸収することが可能となり、蘚苔類の育成を妨げない。しかしながら、一方の面でのみ固着しているため、固着力が弱く、蘚苔類が風雨により剥離する場合があった。
【００２７】  これに対して、従来の蘚苔類のより強固な固着方法は、基材に貼り付けた立体網状体中に蘚苔類を埋め込む方法で基材に蘚苔類を固着する。葉状体または茎葉体の表面から空気中の養分や水分を吸収することが可能であるために蘚苔類の育成を妨げず、且つ長期間風雨にさらされる場所においても蘚苔類の脱落等は生じない。しかし、立体網状体中に蘚苔類を埋め込む方法は複雑で容易に成し得るものではない。
【００２８】  これに対して、本発明では蘚苔類と有機高分子と有機溶剤からなる塗料にすることで、塗布という容易な手段で蘚苔類を基材に固着できる。さらには、本発明では、疎水性の有機高分子と、それを溶解可能で且つ親水性の有機溶剤とから成る塗料を提供する。塗料が水と接触すると有機高分子と溶剤の相分離が生じて、有機高分子が網目もしくは線状に蘚苔類と基剤を固着する。このため、葉状体または茎葉体の表面から空気中の水分や養分を吸収できる。すなわち蘚苔類の育成を妨げないで、且つ基材への蘚苔類の固着が容易にできる。
【００２９】  また、上記蘚苔類の固着方法では、基材が平滑なガラス板等の場合には蘚苔類と有機高分子の混合物と、基材の界面から剥離する場合がある。これに対して、本発明の第二の工法によると、塗料内に含まれる有機溶剤に溶解可能な有機高分子を、蘚苔類を塗布する基材表面に予め付着させた後に、上記方法で蘚苔類を基材に固着させることで、蘚苔類と有機高分子の混合物と、基材の界面から剥離することはなくなる。
【実施例】
【００３０】  以下、蘚苔類１にエゾスナゴケを用いる場合を例として本発明を説明する。エゾスナゴケは神奈川県相模原市で栽培されたものを採取した。
【実施例１】
【００３１】  上記エゾスナゴケを採取した直後は、多数の配偶体が密集した状態であった。これを手で揉みほぐしなから配偶体を個体ごとに分離した。この時の配偶体の長さは約２０ｍｍ程度であった。その後３日間天日干しによりエゾスナゴケ配偶体を乾燥した。また、有機高分子としてポリ酢酸ビニル、有機溶剤としてエチレングリコールモノメチルエーテルアセテートを用いた。ポリ酢酸ビニルが３重量％になるようにエチレングリコールモノメチルエーテルアセテート溶液を混合して、一昼夜撹拌することでポリ酢酸ビニルが完全に溶解した溶液を作製した。その後、乾燥したエゾスナゴケ配偶体２．０ｇに対してポリ酢酸ビニル溶液１５．０ｇを混合して撹拌することで塗料を得た。この塗料を素焼きレンガ上にコテを用いて塗布した後、霧吹きで水を噴霧した。このエゾスナゴケの固着した素焼きレンガを１ヶ月間屋外に放置したときの固着状態や、配偶体の色を観察し、その結果を表１に示す。
【実施例２】
【００３２】  実施例１と同様に分離した配偶体を裁断機にかけることで、長さが５ｍｍ以下配偶体の切断物を得た。その後３日間天日干しにより、配偶体の切断物を乾燥した。乾燥した配偶体の切断物２．０ｇに対して実施例１と同様のポリ酢酸ビニル溶液１５．０ｇを混合して撹拌することで塗料を得た。この塗料を素焼きレンガ上にコテを用いて塗布した後、霧吹きで水を噴霧した。このエゾスナゴケの固着した素焼きレンガを１ヶ月間屋外に放置したときの固着状態や、配偶体の色を観察し、その結果を表１に示す。
【実施例３】
【００３３】  酢酸セルロースが３重量％になるようにエチレングリコールモノメチルエーテルアセテート溶液を混合して、一昼夜撹拌することで酢酸セルロースが完全に溶解した溶液を作製した。実施例２と同様の方法で得た乾燥した配偶体の切断物２．０ｇに対して上記酢酸セルロース溶液１５．０ｇを混合して撹拌することで塗料を得た。この塗料を素焼きレンガ上にコテを用いて塗布した後、霧吹きで水を噴霧した。このエゾスナゴケの固着した素焼きレンガを１ヶ月間屋外に放置したときの固着状態や、配偶体の色を観察し、その結果を表１に示す。
【実施例４】
【００３４】  ポリスチレンが５重量％になるようにエチレングリコールモノメチルエーテルアセテート溶液を混合して、一昼夜撹拌することでポリスチレンが完全に溶解した溶液を作製した。実施例２と同様の方法で得た乾燥した配偶体の切断物２．０ｇに対して上記ポリスチレン溶液１５．０ｇを混合して撹拌することで塗料を得た。この塗料を素焼きレンガ上にコテを用いて塗布した後、霧吹きで水を噴霧した。このエゾスナゴケの固着した素焼きレンガを１ヶ月間屋外に放置したときの固着状態や、配偶体の色を観察し、その結果を表１に示す。
【実施例５】
【００３５】  ポリ酢酸ビニルが３重量％になるように２−プロパノールと水の混合溶液を調整した。この時の２−プロパノールと水の組成比は９：１である。実施例２と同様の方法で得た乾燥した配偶体の切断物２．０ｇに対して上記ポリ酢酸ビニル溶液１５．０ｇを混合して撹拌することで塗料を得た。この塗料を素焼きレンガ上にコテを用いて塗布した後、霧吹きで水を噴霧した。このエゾスナゴケの固着した素焼きレンガを１ヶ月間屋外に放置したときの固着状態や、配偶体の色を観察し、その結果を表１に示す。
【実施例６】
【００３６】  実施例５と同様にして調整した塗料を発泡スチロール板上にコテを用いて塗布した後、霧吹きで水を噴霧した。このエゾスナゴケの固着した発泡スチロールを１ヶ月間屋外に放置したときの固着状態や、配偶体の色を観察し、その結果を表１に示す。
【実施例７】
【００３７】  実施例５と同様にして調整した塗料をポリエステル不織布上にコテを用いて塗布した後、霧吹きで水を噴霧した。このエゾスナゴケの固着したポリエステル不織布を１ヶ月間屋外に放置したときの固着状態や、配偶体の色を観察し、その結果を表１に示す。
【実施例８】
【００３８】  実施例５と同様にして調整した塗料を木製の板上にコテを用いて塗布した後、霧吹きで水を噴霧した。このエゾスナゴケの固着した木製の板を１ヶ月間屋外に放置したときの固着状態や、配偶体の色を観察し、その結果を表１に示す。
【実施例９】
【００３９】  実施例５と同様にして調整した塗料をガラス板上にコテを用いて塗布した後、霧吹きで水を噴霧した。このエゾスナゴケの固着したガラス板を１ヶ月間屋外に放置したときの固着状態や、配偶体の色を観察し、その結果を表１に示す。
【実施例１０】
【００４０】  ガラス板表面に実施例５で調整したポリ酢酸ビニル溶液を、ハケを用いて塗布した後、霧吹きで水を噴霧することでポリ酢酸ビニルを予めガラス板表面に付着させた。その後、実施例５と同様にして調整した塗料をポリ酢酸ビニルの付着したガラス板上にコテを用いて塗布した後、霧吹きで水を噴霧した。このエゾスナゴケの固着したガラス板を１ヶ月間屋外に放置したときの固着状態や、配偶体の色を観察し、その結果を表１に示す。【００４１】  ［比較例１］
実施例５と同様に、ポリ酢酸ビニルが３重量％になるように２−プロパノールと水の混合溶液を調整した。この時の２−プロパノールと水の組成比は９：１である。実施例２と同様の方法で得た乾燥した配偶体の切断物２．０ｇに対して上記ポリ酢酸ビニル溶液１５．０ｇを混合して撹拌することで塗料を得た。この塗料を素焼きレンガ上にコテを用いて塗布した後、３日間天日干しにより乾燥した。このエゾスナゴケの固着した素焼きレンガを１ヶ月間屋外に放置したときの固着状態や、配偶体の色を観察し、その結果を表１に示す。して調整した塗料を素焼きレンガ上にコテを用いて塗布した後、３日間天日干しにより乾燥した。このエゾスナゴケの固着した素焼きレンガを１ヶ月間屋外に放置したときの固着状態や、配偶体の色を観察し、その結果を表１に示す。実施例５と比較すると、有機高分子を乾燥によって固着させるか、水と接触させて固着させるかの違いである。【００４２】  ［比較例２］
ポリ酢酸ビニルが５重量％になるように２−プロパノールと水の混合溶液を調整した。この時の２−プロパノールと水の組成比は９：１である。実施例２と同様の方法で得た乾燥した配偶体の切断物２．０ｇに対して上記ポリ酢酸ビニル溶液１５．０ｇを混合して撹拌することで塗料を得た。この塗料を素焼きレンガ上にコテを用いて塗布した後、３日間天日干しにより乾燥した。このエゾスナゴケの固着した素焼きレンガを１ヶ月間屋外に放置したときの固着状態や、配偶体の色を観察し、その結果を表１に示す。【００４３】  ［比較例３］
ポリ酢酸ビニルが１０重量％になるように２−プロパノールと水の混合溶液を調整した。この時の２−プロパノールと水の組成比は９：１である。実施例２と同様の方法で得た乾燥した配偶体の切断物２．０ｇに対して上記ポリ酢酸ビニル溶液１５．０ｇを混合して撹拌することで塗料を得た。この塗料を素焼きレンガ上にコテを用いて塗布した後、３日間天日干しにより乾燥した。このエゾスナゴケの固着した素焼きレンガを１ヶ月間屋外に放置したときの固着状態や、配偶体の色を観察し、その結果を表１に示す。【００４４】
【表１】
2013146258.tif 000003
【００４５】  以上詳述したように、本発明の塗料とその固着方法により、蘚苔類１を塗布という容易な工程で基材５に固着でき、且つ固着後の蘚苔類の育成を妨げないため、環境の美化や癒し効果、地球環境問題の解決の一助となることが期待される。
【図面の簡単な説明】
【００４６】
【図１】本発明の蘚苔類１の基材５への固着後の様子を表す断面模式概念図である。
【符号の説明】
【００４７】１  蘚苔類
２  有機高分子
３  有機溶剤
４  塗料
５  基剤
６  有機高分子
【図１】
2013146258.tif 000004